ПРОФИЛИРОВАННАЯ СТАЛЬНАЯ ПРОВОЛОКА С ВЫСОКИМИ МЕХАНИЧЕСКИМИ ХАРАКТЕРИСТИКАМИ, СТОЙКАЯ К ВОДОРОДНОМУ ОХРУПЧИВАНИЮ

1. Профилированная проволока из низколегированной углеродистой стали с высокими механическими характеристиками и стойкостью к водородному охрупчиванию, предназначенная для использования в качестве компонента гибких труб для морских нефтяных скважин, характеризующаяся тем, что она имеет следующий химический состав, выраженный в % масс, от общей массы:
0,75≤С%≤0,94 и
0,30≤Mn%≤0,85
с Cr≤0,4% V≤0,16%, Si≤1,40% и предпочтительно ≥0,15%, и необязательно, не более 0,06% Al, не более 0,1% Ni и не более 0,1% Cu, остальное железо и неизбежные примеси, полученные при переработке металла в жидком состоянии, тем, что горячекатанную в аустенитном диапазоне выше 900°C и охлажденную до комнатной температуры катанку, имеющую диаметр 5-30 мм, сначала подвергли термомеханической обработке на двух последовательных и расположенных в определенном порядке этапах, а именно, изотермической закалке для придания однородной перлитной микроструктуры, с последующей операцией холодного механического превращения с общей степенью нагартовки между 50 и около 80% максимум, для придания ей окончательной формы, и полученную таким образом профилированную проволоку подвергли термообработке при температуре 410-710°C в течение не более одной минуты, с получением требуемых конечных механических характеристик.
2. Профилированная проволока по п.1, характеризующаяся тем, что указанная изотермическая закалка состоит в патентировании в расплавленном свинце.